(57)【要約】  本発明は、Ｃ４からＣ１０のアルキル（メタ）アクリレート系単量体単位、スチレン系単量体単位、及びビニルシアン系単量体単位を含むグラフト共重合体と、Ｃ１からＣ３のアルキル置換されたスチレン系単量体単位及びビニルシアン系単量体単位を含む第１スチレン系共重合体と、非置換スチレン系単量体単位及びビニルシアン系単量体単位を含む第２スチレン系共重合体と、を含む熱可塑性樹脂組成物に関し、基本物性を維持しつつ、耐熱性、耐化学性及び外観特性に著しく優れた熱可塑性樹脂組成物に関する。【特許請求の範囲】
【請求項１】
Ｃ４からＣ１０のアルキル（メタ）アクリレート系単量体単位、スチレン系単量体単位、及びビニルシアン系単量体単位を含むグラフト共重合体と、
Ｃ１からＣ３のアルキル置換されたスチレン系単量体単位及びビニルシアン系単量体単位を含む第１スチレン系共重合体と、
非置換スチレン系単量体単位及びビニルシアン系単量体単位を含む第２スチレン系共重合体と、を含む、熱可塑性樹脂組成物。
【請求項２】
前記グラフト共重合体は、コアの平均粒径が異なる２種のグラフト共重合体を含む、請求項１に記載の熱可塑性樹脂組成物。
【請求項３】
前記グラフト共重合体は、コアの平均粒径が３００から５００ｎｍである第１グラフト共重合体、及びコアの平均粒径が５０から１５０ｎｍである第２グラフト共重合体を含む、請求項２に記載の熱可塑性樹脂組成物。
【請求項４】
前記グラフト共重合体は、ブチルアクリレート−スチレン−アクリロニトリル共重合体、ブチルアクリレート−α−メチルスチレン−アクリロニトリル共重合体、及びブチルアクリレート−スチレン−α−メチルスチレン−アクリロニトリル共重合体からなる群から選択される１種以上である、請求項１〜３のいずれか一項に記載の熱可塑性樹脂組成物。
【請求項５】
前記第１スチレン系共重合体は、α−メチルスチレン−アクリロニトリル共重合体、及びα−メチルスチレン−スチレン−アクリロニトリル共重合体からなる群から選択される、請求項１〜４のいずれか一項に記載の熱可塑性樹脂組成物。
【請求項６】
前記第２スチレン系共重合体は、スチレン−アクリロニトリル共重合体である、請求項１〜５のいずれか一項に記載の熱可塑性樹脂組成物。
【請求項７】
前記第１スチレン系共重合体及び第２スチレン系共重合体を５：９５から３２：６８の重量比で含む、請求項１〜６のいずれか一項に記載の熱可塑性樹脂組成物。
【請求項８】
前記グラフト共重合体、第１スチレン系共重合体及び第２スチレン系共重合体の和１００重量部に対して、
前記グラフト共重合体５から４５重量部と、
前記第１スチレン系共重合体２から２５重量部と、
前記第２スチレン系共重合体５０から８０重量部と、で含む、請求項１〜６のいずれか一項に記載の熱可塑性樹脂組成物。
【請求項９】
前記第１グラフト共重合体、第２グラフト共重合体、第１スチレン系共重合体及び第２スチレン系共重合体の和１００重量部に対して、
前記第１グラフト共重合体５から３０重量部と、
前記第２グラフト共重合体０．１から１５重量部と、
前記第１スチレン系共重合体２から２５重量部と、
前記第２スチレン系共重合体５０から８０重量部と、を含む、請求項３〜６及び８のいずれか一項に記載の熱可塑性樹脂組成物。
【請求項１０】
Ｃ１からＣ３のアルキル（メタ）アクリレート系単量体単位を含むオレフィン系共重合体をさらに含む、請求項１〜９のいずれか一項に記載の熱可塑性樹脂組成物。
【請求項１１】
前記オレフィン系共重合体は、Ｃ２からＣ４のオレフィン系単量体単位及びＣ１からＣ３のアルキル（メタ）アクリレート系単量体単位を８５：１５から６５：３５の重量比で含む、請求項１０に記載の熱可塑性樹脂組成物。
【請求項１２】
前記オレフィン系共重合体は、Ｃ２からＣ４のオレフィン系単量体単位及びＣ１からＣ３のアルキル（メタ）アクリレート系単量体単位を８０：２０から７０：３０の重量比で含む、請求項１０又は１１に記載の熱可塑性樹脂組成物。
【請求項１３】
前記オレフィン系共重合体は、重量平均分子量が５０，０００から２００，０００ｇ／ｍｏｌである、請求項１０〜１２のいずれか一項に記載の熱可塑性樹脂組成物。
【請求項１４】
前記オレフィン系共重合体は、エチレン−メチルアクリレート共重合体である、請求項１０〜１３のいずれか一項に記載の熱可塑性樹脂組成物。
【請求項１５】
前記グラフト共重合体、第１スチレン系共重合体及び第２スチレン系共重合体の和１００重量部に対して、
前記オレフィン系共重合体を０．０１から２重量部で含む、請求項１０〜１４のいずれか一項に記載の熱可塑性樹脂組成物。
【発明の詳細な説明】
【技術分野】
【０００１】
［関連出願の相互参照］
本発明は、２０１８年１０月３１日付で出願された韓国特許出願第１０−２０１８−０１３２１９４号及び２０１９年１０月２５日付で出願された韓国特許出願第１０−２０１９−０１３３９４７号に基づいた優先権の利益を主張し、当該韓国特許出願の文献に開示された全ての内容を本明細書の一部として含む。
【０００２】
本発明は、熱可塑性樹脂組成物に関し、耐熱性、耐化学性及び外観特性に優れた熱可塑性樹脂組成物に関する。
【背景技術】
【０００３】
一般的にアクリル系ゴム質重合体に芳香族ビニル系単量体及びビニルシアン系単量体がグラフト重合されたアクリル系グラフト共重合体は、耐候性及び耐老化性に優れる。このようなアクリル系グラフト共重合体を含む熱可塑性樹脂組成物は、自動車、船舶、レジャー用品、建築材料、園芸用等の多方面に用いられ、その使用量が急激に増加している。
【０００４】
一方、感性品質への使用者の要求の水準が高くなるにつれ、ＰＶＣ、鉄板等の基材を熱可塑性樹脂組成物で仕上げ処理して高級な外観、優れた着色性及び耐候性を具現しようとする研究が行われている。
【０００５】
アクリル系グラフト共重合体を含むデコシートは、既存のＰＶＣやＰＰに比べて加工安定性に優れ、重金属成分を含まないため、環境に優しい素材として注目を浴びている。しかし、保管の過程で押し跡が発生するか、加工の過程でシートの寸法が変形（延びるか縮む）されるという問題が発生している。また、基材との接着のために接着剤を使用する時、耐化学性が劣ることにより溶ける問題も発生する。
【０００６】
したがって、外観品質及び耐化学性が改善された熱可塑性樹脂組成物の開発が必要である。
【発明の概要】
【発明が解決しようとする課題】
【０００７】
本発明の目的は、加工性、硬度、機械的特性等の基本物性を維持しつつ、耐熱性、耐化学性及び外観特性が改善された熱可塑性樹脂組成物を提供することにある。
【課題を解決するための手段】
【０００８】
前記課題を解決するために、本発明は、Ｃ４からＣ１０のアルキル（メタ）アクリレート系単量体単位、スチレン系単量体単位、及びビニルシアン系単量体単位を含むグラフト共重合体と、Ｃ１からＣ３のアルキル置換されたスチレン系単量体単位及びビニルシアン系単量体単位を含む第１スチレン系共重合体と、非置換スチレン系単量体単位及びビニルシアン系単量体単位を含む第２スチレン系共重合体と、を含む熱可塑性樹脂組成物を提供する。
【発明の効果】
【０００９】
本発明による熱可塑性樹脂組成物は、優れた加工性、硬度、着色性、機械的特性、耐熱性、耐化学性及び外観特性を具現できる。詳細には、本発明による熱可塑性樹脂組成物は、Ｃ１からＣ３のアルキルスチレン系単量体単位、ビニルシアン系単量体単位を含む第１スチレン系共重合体を用いることで、優れた耐熱性及び外観特性を具現できる。また、非置換スチレン系単量体単位及びビニルシアン系単量体単位を含む第２スチレン系共重合体を共に用いることで、優れた耐化学性を具現できる。
【発明を実施するための形態】
【００１０】
以下、本発明の理解を深めるために本発明をより詳しく説明する。
【００１１】
本明細書及び特許請求の範囲において用いられた用語や単語は、通常的又は辞書的な意味に限定して解釈されてはならず、発明者は自身の発明を最善の方法によって説明するために、用語の概念を適宜定義することができるという原則に即し、本発明の技術的思想に適合する意味と概念として解釈されなければならない。
【００１２】
本発明において、グラフト共重合体のシェルの重量平均分子量は、コアにグラフトされたスチレン系単量体単位とビニルシアン系単量体単位を含む共重合体の重量平均分子量を意味してよい。
【００１３】
ここで、スチレン系単量体単位は、Ｃ１からＣ３のアルキル置換されたスチレン系単量体単位及び非置換されたスチレン系単量体単位からなる群から選択される１種以上であってよい。
【００１４】
本発明において、グラフト共重合体のシェルの重量平均分子量は、グラフト共重合体をアセトンに溶解させて遠心分離してから、アセトンに溶解された部分（ｓｏｌ）をテトラヒドロフランに溶解させた後、ゲル浸透クロマトグラフィー（ＧＰＣ、ｗａｔｅｒｓ  ｂｒｅｅｚｅ）を用いて標準ＰＳ（ポリスチレン標準；ｓｔａｎｄａｒｄ  ｐｏｌｙｓｔｙｒｅｎｅ）試料に対する相対値で測定することができる。
【００１５】
本発明において、グラフト共重合体のグラフト率は下記式に基づいて算出できる。
グラフト率（％）：グラフトされた単量体の重量（ｇ）／ゴム質重合体の重量（ｇ）×１００
グラフトされた単量体の重量（ｇ）：グラフト共重合体粉末をアセトンに溶解させて遠心分離した後の不溶性物質（ｇｅｌ）の重量
ゴム質重合体の重量（ｇ）：グラフト共重合体粉末の製造工程中に理論上投入されたＣ４からＣ１０のアルキル（メタ）アクリレート系単量体の重量
【００１６】
本発明において、シード、コア、及びグラフト共重合体の平均粒径は、動的光散乱（ｄｙｎａｍｉｃ  ｌｉｇｈｔ  ｓｃａｔｔｅｒｉｎｇ）法を用いて測定してよく、詳細には、Ｎｉｃｏｍｐ  ３８０装置（製品名、製造社：ＰＳＳ）を用いて測定してよい。
【００１７】
本明細書において、平均粒径は、動的光散乱法によって測定される粒度分布における算術平均粒径、具体的には散乱強度平均粒径を意味してよい。
【００１８】
本発明において、重量平均分子量は、溶出液としてＴＨＦ（テトラヒドロフラン）を用い、ＧＰＣ（ゲル浸透クロマトグラフィー；Ｇｅｌ  Ｐｅｒｍｅａｔｉｏｎ  Ｃｈｒｏｍａｔｏｇｒａｐｈｙ、ｗａｔｅｒｓ  ｂｒｅｅｚｅ）を介して標準ＰＳ（ポリスチレン標準；ｓｔａｎｄａｒｄ  ｐｏｌｙｓｔｙｒｅｎｅ）試料に対する相対値で測定することができる。
【００１９】
１．熱可塑性樹脂組成物
本発明の一実施形態による熱可塑性樹脂組成物は、Ａ）Ｃ４からＣ１０のアルキル（メタ）アクリレート系単量体単位、スチレン系単量体単位、及びビニルシアン系単量体単位を含むグラフト共重合体と、Ｂ−１）Ｃ１からＣ３のアルキル置換されたスチレン系単量体単位及びビニルシアン系単量体単位を含む第１スチレン系共重合体と、Ｂ−２）非置換スチレン系単量体単位及びビニルシアン系単量体単位を含む第２スチレン系共重合体とを含む。
【００２０】
本発明の一実施形態による熱可塑性樹脂組成物は、Ｃ）Ｃ１からＣ３のアルキル（メタ）アクリレート系単量体単位を含むオレフィン系共重合体をさらに含んでよい。
【００２１】
以下、本発明の熱可塑性樹脂組成物の各構成要素を具体的に説明する。
【００２２】
Ａ）グラフト共重合体
グラフト共重合体は、Ｃ４からＣ１０のアルキル（メタ）アクリレート系単量体単位、スチレン系単量体単位、及びビニルシアン系単量体単位を含む。
【００２３】
前記グラフト共重合体は、熱可塑性樹脂組成物に優れた耐候性及び機械的特性を付与することができる。詳細には、前記Ｃ４からＣ１０のアルキル（メタ）アクリレート系単量体単位は、熱可塑性樹脂組成物に優れた耐候性を付与することができ、前記グラフト共重合体のコアは熱可塑性樹脂組成物に優れた機械的特性を付与することができる。
【００２４】
前記グラフト共重合体は、Ｃ４からＣ１０のアルキル（メタ）アクリレート系単量体単位、スチレン系単量体単位及びビニルシアン系単量体単位からなる群から選択される１種以上を含む架橋重合体からなるコアと、前記コアにグラフトされたスチレン系単量体単位及びビニルシアン系単量体単位を含むシェルと、を含むコア−シェル構造であってよい。
【００２５】
前記Ｃ４からＣ１０のアルキル（メタ）アクリレート系単量体単位は、ブチル（メタ）アクリレート、ペンチル（メタ）アクリレート、ヘキシル（メタ）アクリレート、ヘプチル（メタ）アクリレート、オクチル（メタ）アクリレート、２−エチルヘキシル（メタ）アクリレート、ノニル（メタ）アクリレート、イソノニル（メタ）アクリレート及びデシル（メタ）アクリレートからなる群から選択される１種以上の単量体由来の単位であってよく、このうちブチルアクリレート由来の単位が好ましい。
【００２６】
前記Ｃ４からＣ１０のアルキル（メタ）アクリレート系単量体単位は、前記グラフト共重合体の全重量に対して、４０から６０重量％又は４５から５５重量％で含まれてよく、このうち４５から５５重量％で含まれるのが好ましい。前述した範囲を満たせば、前記第１グラフト共重合体の耐衝撃性等の機械的特性がより改善され得る。
【００２７】
前記スチレン系単量体単位は、スチレン、α−メチルスチレン、ｐ−メチルスチレン及び２，４−ジメチルスチレンからなる群から選択される１種以上の単量体由来の単位であってよく、このうちスチレン及びα−メチルスチレンからなる群から選択される１種以上の単量体由来の単位であってよい。
【００２８】
前記スチレン系単量体単位は、前記グラフト共重合体の全重量に対して、２５から５０重量％又は３０から４５重量％で含まれてよく、このうち３０から４５重量％で含まれるのが好ましい。前述した範囲を満たせば、前記グラフト共重合体の重合がより容易である。また、前記グラフト共重合体と前記第１及び第２スチレン系共重合体との相溶性が改善されるだけでなく、熱可塑性樹脂組成物の加工性がより改善され得る。
【００２９】
前記ビニルシアン系単量体単位は、アクリロニトリル、メタクリロニトリル及びエタクリルロニトリルからなる群から選択される１種以上由来の単位であってよく、このうちアクリロニトリル由来の単位が好ましい。
【００３０】
前記ビニルシアン系単量体単位は、前記グラフト共重合体の全重量に対して、３から２０重量％又は６から１７重量％で含まれてよく、このうち６から１７重量％で含まれるのが好ましい。前述した範囲を満たせば、前記グラフト共重合体の耐化学性がより改善され得る。
【００３１】
前記グラフト共重合体は、ブチルアクリレート−スチレン−アクリロニトリル共重合体、ブチルアクリレート−α−メチルスチレン−アクリロニトリル共重合体及びブチルアクリレート−スチレン−α−メチルスチレン−アクリロニトリル共重合体からなる群から選択されてよく、このうちブチルアクリレート−スチレン−アクリロニトリル共重合体が好ましい。
【００３２】
前記グラフト共重合体は、前記グラフト共重合体、第１スチレン系共重合体及び第２スチレン系共重合体の和１００重量部に対して、５から４５重量部又は１０から３５重量部で含まれてよく、このうち１０から３５重量部で含まれるのが好ましい。前述した範囲を満たせば、熱可塑性樹脂組成物の耐衝撃性等の機械的特性を著しく改善させることができる。
【００３３】
一方、前記グラフト共重合体は、１）Ｃ４からＣ１０のアルキル（メタ）アクリレート系単量体、スチレン系単量体及びビニルシアン系単量体からなる群から選択される１種以上を重合してコアを製造する段階と、２）前記コアの存在下でスチレン系単量体及びビニルシアン系単量体を重合してシェルを製造する段階とを含む製造方法で製造されてよい。
【００３４】
前記コアを製造する段階は、Ｃ４からＣ１０のアルキル（メタ）アクリレート系単量体、スチレン系単量体及びビニルシアン系単量体からなる群から選択される１種以上を重合してシードを製造する段階と、前記シードの存在下でＣ４からＣ１０のアルキル（メタ）アクリレート系単量体を重合してコアを製造する段階とを含んでよい。
【００３５】
前記Ｃ４からＣ１０のアルキル（メタ）アクリレート系単量体、スチレン系単量体及びビニルシアン系単量体の種類は前述した通りである。
【００３６】
前記重合は、乳化重合であってよく、５０から８５℃又は６０から８０℃で行われてよく、このうち６０から８０℃で行われるのが好ましい。前述した範囲を満たせば、乳化重合が安定的に行われ得る。
【００３７】
前記シード及びコアを製造する段階は、乳化剤、開始剤、架橋剤、グラフト剤、電解質及び水からなる群から選択される１種以上の存在下で行われてよい。
【００３８】
前記乳化剤は、Ｃ１２からＣ１８であるアルキルスルホコハク酸の金属塩誘導体及びＣ１２からＣ２０であるアルキル硫酸エステルの金属塩誘導体からなる群から選択される１種以上であってよい。
【００３９】
前記Ｃ１２からＣ１８であるアルキルスルホコハク酸の金属塩誘導体は、ジシクロヘキシルスルホコハク酸ナトリウム、ジヘキシルスルホコハク酸ナトリウム、ジ−２−エチルヘキシルスルホコハク酸ナトリウム、ジ−２−エチルヘキシルスルホコハク酸カリウム及びジ−２−エチルヘキシルスルホコハク酸リチウムからなる群から選択される１種以上であってよい。
【００４０】
前記Ｃ１２からＣ２０であるアルキル硫酸エステルの金属塩誘導体は、ドデシル硫酸ナトリウム、ドデシルベンゼン硫酸ナトリウム、オクタデシル硫酸ナトリウム、オレイン硫酸ナトリウム、ドデシル硫酸カリウム及びオクタデシル硫酸カリウムからなる群から選択される１種以上であってよい。
【００４１】
前記開始剤は、無機過酸化物又は有機過酸化物であってよい。前記無機過酸化物は、水溶性開始剤であって、過硫酸カリウム、過硫酸ナトリウム及び過硫酸アンモニウムからなる群から選択される１種以上であってよい。前記有機過酸化物は、脂溶性開始剤であって、クメンヒドロペルオキシド及びベンゾイルペルオキシドからなる群から選択される１種以上であってよい。
【００４２】
前記架橋剤は、エチレングリコールジメタクリレート、ジエチレングリコールジメタクリレート、トリエチレングリコールジメタクリレート、１，３−ブタンジオールジメタクリレート、１，６−ヘキサンジオールジメタクリレート、ネオペンチルグリコールジメタクリレート、トリメチロールプロパントリメタクリレート及びトリメチロールメタントリアクリレートからなる群から選択される１種以上であってよい。
【００４３】
前記グラフト剤は、アリルメタクリレート、トリアリルイソシアヌレート、トリアリルアミン及びジアリルアミンからなる群から選択される１種以上であってよい。
【００４４】
前記電解質は、ＫＣｌ、ＮａＣｌ、ＫＨＣＯ３、ＮａＨＣＯ３、Ｋ２ＣＯ３、Ｎａ２ＣＯ３、ＫＨＳＯ３、ＮａＨＳＯ４、Ｎａ２Ｓ２Ｏ７、Ｋ４Ｐ２Ｏ７、Ｋ３ＰＯ４、Ｎａ３ＰＯ４又はＮａ２ＨＰＯ４、ＫＯＨ及びＮａＯＨからなる群から選択される１種以上のものであって、このうちＫＯＨが好ましい。
【００４５】
前記水は、乳化重合時に媒質の役割を担い、イオン交換水であってよい。
【００４６】
一方、前記シェルを製造する段階において、スチレン系単量体とビニルシアン系単量体は一定の速度で連続投入されながら重合されてよく、前述した方法で投入されると、重合時に除熱及び過多過熱による暴走を容易に抑制できる。
【００４７】
前記重合は、乳化重合であってよく、５０から８５℃又は６０から８０℃で行われてよく、このうち６０から８０℃で行われるのが好ましい。前述した範囲を満たせば、乳化重合が安定的に行われ得る。
【００４８】
前記シェルを製造する段階は、乳化剤、開始剤、及び水からなる群から選択される１種以上の存在下で行われてよい。
【００４９】
前記乳化剤、開始剤及び水は、前記スチレン系単量体及びビニルシアン系単量体とともに連続投入しながら、重合されるのが好ましい。前述した条件を満たせば、ｐＨが一定に維持されてグラフト重合が容易であり、グラフト共重合体粒子の安定性に優れるだけでなく、粒子の内部が均一に製造され得る。
【００５０】
前記乳化剤は、カルボン酸金属塩誘導体であってよく、前記カルボン酸金属塩誘導体は、Ｃ１２からＣ２０の脂肪酸金属塩及びロジン酸金属塩からなる群から選択される１種以上であってよい。
【００５１】
前記Ｃ１２からＣ２０の脂肪酸金属塩は、脂肪酸ナトリウム、ラウリル酸ナトリウム、オレイン酸ナトリウム及びオレイン酸カリウムからなる群から選択される１種以上であってよい。
【００５２】
前記ロジン酸金属塩は、ロジン酸ナトリウム塩及びロジン酸カリウム塩からなる群から選択される１種以上であってよい。
【００５３】
前記開始剤の種類は、前述した通りであり、このうち有機過酸化物が好ましく、ｔ−ブチルペルオキシエチルヘキシルカーボネートがより好ましい。
【００５４】
一方、前述した製造方法で製造されたグラフト共重合体は、ラテックス形態であってよい。
【００５５】
前記ラテックス形態のグラフト共重合体は、凝集、熟成、洗浄、脱水及び乾燥を行って粉末状に製造されてよい。
【００５６】
一方、前記グラフト共重合体は、熱可塑性樹脂組成物の耐衝撃性、耐候性、着色性、表面光沢特性及び外観特性を改善させるために、コアの平均粒径が異なる２種のグラフト共重合体、すなわち、第１グラフト共重合体及び第２グラフト共重合体を含んでよい。
【００５７】
前記第１グラフト共重合体は、コアの平均粒径が３００から５００ｎｍ又は３５０から４５０ｎｍであってよく、このうち３５０から４５０ｎｍが好ましい。前述した範囲を満たせば、熱可塑性樹脂組成物の耐衝撃性等の機械的特性が改善され得る。
【００５８】
前記第１グラフト共重合体は、グラフト率が２０から１００％、４０から８０％又は４５から６０％であってよく、このうち４０から６０％が好ましい。前述した範囲を満たせば、前記第１及び第２スチレン系共重合体との相溶性が改善され、熱可塑性樹脂組成物内でグラフト共重合体が均一に分散され得る。また、熱可塑性樹脂組成物の機械的特性が著しく改善され得る。
【００５９】
前記第１グラフト共重合体は、シェルの重量平均分子量が１００，０００から３００，０００ｇ／ｍｏｌ又は１５０，０００から２５０，０００ｇ／ｍｏｌであってよく、このうち１５０，０００から２５０，０００ｇ／ｍｏｌが好ましい。前述した範囲を満たせば、前記第１及び第２スチレン系共重合体との相溶性が改善され、熱可塑性樹脂組成物内でグラフト共重合体が均一に分散され得る。また、熱可塑性樹脂組成物の機械的特性が著しく改善され得る。
【００６０】
前記第１グラフト共重合体は、前記第１グラフト共重合体、第２グラフト共重合体、第１スチレン系共重合体及び第２スチレン系共重合体の和１００重量部に対して、５から３０重量部又は１０から２５重量部で含まれてよく、このうち１０から２５重量部で含まれるのが好ましい。前述した範囲を満たせば、熱可塑性樹脂組成物の耐衝撃性等の機械的特性を著しく改善させることができる。
【００６１】
一方、前記第２グラフト共重合体は、コアの平均粒径が５０から１５０ｎｍ又は７５から１２５ｎｍであってよく、このうち７５から１２５ｎｍであるのがより好ましい。前述した範囲を満たせば、コアの比表面積が増加して熱可塑性樹脂組成物の耐候性が著しく改善され得る。また、可視光線がコアで散乱されずに通過できるため、着色性も改善できる。また、表面光沢特性及び外観特性も改善できる。
【００６２】
前記第２グラフト共重合体は、グラフト率が２０から８０％又は２５から６０％であってよく、このうち２５から６０％が好ましい。前述した範囲を満たせば、前記第１及び第２スチレン系共重合体との相溶性が改善され、熱可塑性樹脂組成物内でグラフト共重合体が均一に分散され得る。また、熱可塑性樹脂組成物の着色性、表面光沢性が著しく改善され得る。
【００６３】
前記第２グラフト共重合体は、シェルの重量平均分子量が５０，０００から２００，０００ｇ／ｍｏｌ又は７０，０００から１７０，０００ｇ／ｍｏｌであってよく、このうち７０，０００から１７０，０００ｇ／ｍｏｌが好ましい。前述した範囲を満たせば、前記第１及び第２スチレン系共重合体との相溶性がより改善され、熱可塑性樹脂組成物の機械的特性がより改善され得る。
【００６４】
前記第２グラフト共重合体は、前記第１グラフト共重合体、第２グラフト共重合体、第１スチレン系共重合体及び第２スチレン系共重合体の和１００重量部に対して、０．１から１５重量部又は１から１０重量部で含まれてよく、このうち１から１０重量部で含まれるのが好ましい。前述した範囲を満たせば、熱可塑性樹脂組成物の耐候性、着色性、及び表面光沢特性を著しく改善させることができる。
【００６５】
前記グラフト共重合体は、前記第１グラフト共重合体及び前記第２グラフト共重合体を５０：５０から９９：１又は６０：４０から９５：５の重量比で含んでよく、このうち６０：４０から９５：５の重量比で含むのが好ましい。前述した範囲を満たせば、熱可塑性樹脂組成物が優れた機械的特性、耐候性、着色性及び表面光沢特性を具現できる。
【００６６】
Ｂ−１）第１スチレン系共重合体
第１スチレン系共重合体は、マトリックス共重合体であって、Ｃ１からＣ３のアルキルスチレン系単量体単位及びビニルシアン系単量体単位を含む。
【００６７】
前記第１スチレン系共重合体は、熱可塑性樹脂組成物に優れた耐熱性及び外観特性を付与することができる。詳細には、優れた耐熱性によって、熱可塑性樹脂組成物で製造された成型品の寸法安定性を改善でき、押し跡を最小化できる。
【００６８】
前記Ｃ１からＣ３のアルキルスチレン系単量体単位は、α−メチルスチレン、ｐ−メチルスチレン及び２，４−ジ−メチルスチレンからなる群から選択される１種以上由来の単位であってよく、このうちα−メチルスチレン由来の単位が好ましい。
【００６９】
前記ビニルシアン系単量体単位の種類は、前述した通りである。
【００７０】
前記第１スチレン系共重合体は、Ｃ１からＣ３のアルキルスチレン系単量体及びビニルシアン系単量体を含む単量体混合物の共重合物であってよい。
【００７１】
前記単量体混合物は、前記Ｃ１からＣ３のアルキルスチレン系単量体及びビニルシアン系単量体を６０：４０から９０：１０又は６５：３５から８５：１５の重量比で含んでよく、このうち６５：３５から８５：１５の重量比で含むのが好ましい。前述した範囲を満たせば、耐熱性がより改善され得る。
【００７２】
前記第１スチレン系共重合体は、重合を容易に行うために、非置換スチレン系単量体単位をさらに含んでよい。すなわち、前記第１スチレン系共重合体は、Ｃ１からＣ３のアルキルスチレン系単量体、ビニルシアン系単量体及び非置換スチレン系単量体を含む単量体混合物の共重合物であってよい。前記非置換スチレン系単量体単位は、スチレン由来の単位であってよい。
【００７３】
この場合、前記単量体混合物は、前記Ｃ１からＣ３のアルキルスチレン系単量体５５から７５重量％、前記ビニルシアン系単量体２０から４０重量％、前記非置換スチレン系単量体０．１から１５重量％で含んでよい。好ましくは、前記単量体混合物は、前記単量体混合物の全重量に対して、前記Ｃ１からＣ３のアルキルスチレン系単量体６０から７０重量％、前記ビニルシアン系単量体２５から３５重量％、前記非置換スチレン系単量体１から１０重量％で含んでよい。前述した範囲を満たせば、第１スチレン系共重合体の重合がより容易に行われ得る。
【００７４】
前記第１スチレン系共重合体は、重量平均分子量が５０，０００から１５０，０００ｇ／ｍｏｌ又は７０，０００から１３０，０００ｇ／ｍｏｌであってよく、このうち７０，０００から１３０，０００ｇ／ｍｏｌが好ましい。前述した範囲を満たせば、優れた耐化学性及び機械的特性を具現できる。
【００７５】
前記第１スチレン系共重合体は、α−メチルスチレン−アクリロニトリル共重合体及びα−メチルスチレン−スチレン−アクリロニトリル共重合体からなる群から選択されてよく、このうちα−メチルスチレン−アクリロニトリル共重合体が好ましい。
【００７６】
前記第１スチレン系共重合体は、前記グラフト共重合体、第１スチレン系共重合体及び第２スチレン系共重合体の和１００重量部に対して、２から２５重量部又は７から２０重量部で含まれてよく、このうち７から２０重量部で含まれるのが好ましい。前述した範囲を満たせば、熱可塑性樹脂組成物の耐熱性及び加工性がより改善され、熱可塑性樹脂成型品の外観特性がより改善され得る。
【００７７】
前記グラフト共重合体が第１グラフト共重合体と第２グラフト共重合体を全て含む場合にも、前記第１スチレン系共重合体は、前述した含量で熱可塑性樹脂組成物に含まれてよい。
【００７８】
前記第１スチレン系共重合体は、Ｃ１からＣ３のアルキルスチレン系単量体とビニルシアン系単量体を含む単量体混合物を懸濁又は塊状重合で製造した共重合物であってよく、このうち高純度の重合体を製造できる塊状重合で製造した共重合物であるのが好ましい。
【００７９】
Ｂ−２）第２スチレン系共重合体
第２スチレン系共重合体は、マトリックス共重合体であって、非置換スチレン系単量体単位及びビニルシアン系単量体単位を含む。
【００８０】
前記第２スチレン系共重合体は、熱可塑性樹脂組成物に優れた加工性、耐化学性及び機械的特性を付与することができる。
【００８１】
前記非置換スチレン系単量体とビニルシアン系単量体の種類は、前述した通りである。
【００８２】
前記第２スチレン系共重合体は、非置換スチレン系単量体及びビニルシアン系単量体を含む単量体混合物の共重合物であってよい。
【００８３】
前記単量体混合物は、前記非置換スチレン系単量体及びビニルシアン系単量体を６０：４０から９０：１０又は６５：３５から８５：１５の重量比で含んでよく、このうち６５：３５から８５：１５の重量比で含むのが好ましい。前述した範囲を満たせば、加工性及び耐化学性がより改善され得る。
【００８４】
前記第２スチレン系共重合体は、重量平均分子量が１００，０００から２５０，０００ｇ／ｍｏｌ又は１３０，０００から２２０，０００ｇ／ｍｏｌであってよく、このうち１３０，０００から２２０，０００ｇ／ｍｏｌが好ましい。前述した範囲を満たせば、優れた耐化学性及び機械的特性を具現できる。
【００８５】
前記第２スチレン共重合体は、スチレン−アクリロニトリル共重合体であるのが好ましい。
【００８６】
前記第２スチレン系共重合体は、前記グラフト共重合体、第１スチレン系共重合体及び第２スチレン系共重合体の和１００重量部に対して、５０から８０重量部又は５５から７５重量部で含まれてよく、このうち５５から７５重量部で含まれるのが好ましい。前述した範囲を満たせば、熱可塑性樹脂組成物の加工性、耐化学性及び機械的特性がより改善され得る。
【００８７】
前記グラフト共重合体が第１グラフト共重合体と第２グラフト共重合体を全て含む場合にも、前記第２スチレン系共重合体は前述した含量で熱可塑性樹脂組成物に含まれてよい。
【００８８】
一方、前記第１スチレン系共重合体と前記第２スチレン系共重合体は、５：９５から３２：６８、９：９１から２５：７５、又は１０：９０から２０：８０の重量比で熱可塑性樹脂組成物に含まれてよく、このうち１０：９０から２０：８０の重量比で熱可塑性樹脂組成物に含まれるのが好ましい。前述した範囲を満たせば、基本物性である硬度、機械的特性及び耐熱性の低下は最小化するとともに、外観特性及び耐化学性がより改善され得る。
【００８９】
前記第２スチレン系共重合体は、非置換スチレン系単量体とビニルシアン系単量体を含む単量体混合物を懸濁又は塊状重合して製造した共重合物であってよく、このうち高純度の共重合体を製造できる塊状重合で製造した共重合物であるのが好ましい。
【００９０】
Ｃ）オレフィン系共重合体
オレフィン系共重合体は、添加剤であって、Ｃ１からＣ３のアルキル（メタ）アクリレート系単量体単位を含んでよい。
【００９１】
前記オレフィン系共重合体は、熱可塑性樹脂組成物に優れた耐化学性を付与することができる。
【００９２】
前記オレフィン系共重合体は、Ｃ２からＣ４のオレフィン系単量体及びＣ１からＣ３のアルキル（メタ）アクリレート系単量体を含む単量体混合物の共重合物であってよい。前記Ｃ２からＣ４のオレフィン系単量体は、エチレン、プロピレン及びブテンからなる群から選択される１種以上であってよく、このうちエチレンが好ましい。前記Ｃ１からＣ３のアルキル（メタ）アクリレート系単量体は、メチル（メタ）アクリレート、エチル（メタ）アクリレート及びプロピル（メタ）アクリレートからなる群から選択される１種以上であってよく、このうちメチルアクリレートが好ましい。
【００９３】
前記オレフィン系共重合体は、Ｃ２からＣ４のオレフィン系単量体単位及びＣ１からＣ３のアルキル（メタ）アクリレート系単量体単位を８５：１５から６５：３５又は８０：２０から７０：３０の重量比で含んでよく、このうち８０：２０から７０：３０の重量比で含むのが好ましい。前述した範囲を満たせば、前記オレフィン系共重合体の耐化学性がより改善され得る。具体的には、前記アルキル（メタ）アクリレート系単量体単位の含量が過度に少なければ、前記グラフト共重合体、第１スチレン系共重合体及び第２スチレン系共重合体との相溶性が低下し、熱可塑性樹脂組成物内に均一に分散できないため、耐化学性を改善する効果が微々であり得る。前記アルキル（メタ）アクリレート系単量体単位の含量が過度に多ければ、前記グラフト共重合体、第１スチレン系共重合体及び第２スチレン系共重合体との相溶性は改善されるが、オレフィン系単量体単位の含量が減少して耐化学性を改善する効果が微々であり得る。
【００９４】
前記オレフィン系共重合体は、重量平均分子量が５０，０００から２００，０００ｇ／ｍｏｌ、７０，０００から１５０，０００ｇ／ｍｏｌ又は９０，０００から１２０，０００ｇ／ｍｏｌであってよく、このうち９０，０００から１２０，０００ｇ／ｍｏｌが好ましい。前述した範囲を満たせば、前記グラフト共重合体、第１スチレン系共重合体及び第２スチレン系共重合体との相溶性に優れ、機械的特性に優れた熱可塑性樹脂組成物を提供できる。具体的には、前述した範囲未満であれば、機械的特性が低下し、前述した範囲を超過すれば、前記グラフト共重合体、第１スチレン系共重合体及び第２スチレン系共重合体との相溶性が低下し、熱可塑性樹脂組成物内に均一に分散できないため、耐化学性を改善する効果が低下し得る。
【００９５】
前記オレフィン系共重合体は、エチレン−メチルアクリレート共重合体であるのが好ましい。
【００９６】
前記オレフィン系共重合体は、前記グラフト共重合体、第１スチレン系共重合体及び第２スチレン系共重合体の和１００重量部に対して、０．０１から２重量部又は０．５から１重量部で含まれてよく、このうち０．５から１重量部で含まれるのが好ましい。前述した範囲を満たせば、熱可塑性樹脂組成物の硬度、機械的特性及び耐熱性に影響を与えることなく耐化学性がより改善され得る。
【００９７】
前記グラフト共重合体が第１グラフト共重合体と第２グラフト共重合体を全て含む場合にも、前記オレフィン系共重合体は、前述した含量で熱可塑性樹脂組成物に含まれてよい。
【００９８】
前記オレフィン系共重合体は、市販の物質を用いるか、直接製造して用いてよい。
【００９９】
前記オレフィン系共重合体を直接製造する場合、溶液重合、スラリー重合、気相重合及び高圧重合からなる群から選択される１種以上の重合法で製造してよい。
【０１００】
一方、本発明の一実施形態による熱可塑性樹脂組成物は、滴下防止剤、難燃剤、抗菌剤、帯電防止剤、安定剤、離型剤、熱安定剤、紫外線安定剤、無機物添加剤、滑剤、酸化防止剤、光安定剤、顔料、染料及び無機充填剤からなる群から選択される１種以上の添加剤をさらに含んでよい。
【０１０１】
本発明の一実施形態による熱可塑性樹脂組成物は、滑剤、酸化防止剤及び紫外線安定剤からなる群から選択される１種以上を含むのが好ましい。
【０１０２】
本発明の一実施形態による熱可塑性樹脂組成物で製造された成形品はシートであってよく、好ましくは家具用デコシートであってよい。
【０１０３】
以下、本発明の属する技術分野において通常の知識を有する者が容易に実施できるよう、本発明の実施形態に対して詳しく説明する。しかし、本発明は、色々と異なる形態に具現されてよく、ここで説明する実施形態に限定されない。
【実施例】
【０１０４】
製造例１
＜シードの製造＞
窒素置換された反応器にスチレン３重量部、アクリロニトリル３重量部、乳化剤としてドデシル硫酸ナトリウム０．１重量部、架橋剤としてエチレングリコールジメタクリレート０．０３重量部、グラフト剤としてアリルメタクリレート０．０２重量部、電解質としてＫＯＨ０．０２５重量部及び蒸留水５３．３２重量部を一括投入し、７０℃まで昇温した後、開始剤として過硫酸カリウム０．０３重量部を一括投入して重合を開始した。その後２時間重合してから終了し、シード（平均粒径：２００ｎｍ）を収得した。
【０１０５】
前記シードの平均粒径は、Ｎｉｃｏｍｐ  ３８０装置（製品名、製造社：ＰＳＳ）を用いて動的光散乱法で測定した。
【０１０６】
＜コアの製造＞
前記シードが収得された反応器に、ブチルアクリレート５０重量部、乳化剤としてドデシル硫酸ナトリウム０．６重量部、架橋剤としてエチレングリコールジメタクリレート０．１重量部、グラフト剤としてアリルメタクリレート０．０４重量部、蒸留水３０重量部、及び開始剤として過硫酸カリウム０．０５重量部を混合した混合物を、７０℃で４時間一定の速度で連続投入しながら重合し、投入が終了した後１時間さらに重合してから終了し、コア（平均粒径：４００ｎｍ）を収得した。
【０１０７】
前記コアの平均粒径は、Ｎｉｃｏｍｐ  ３８０装置（製品名、製造社：ＰＳＳ）を用いて動的光散乱法で測定した。
【０１０８】
＜シェルの製造＞
前記コアが収得された反応器に、スチレン３５重量部、アクリロニトリル９重量部、蒸留水３９重量部を投入し、乳化剤としてロジン酸カリウム塩１．９重量部、及び開始剤としてｔ−ブチルペルオキシエチルヘキシルカーボネート０．１９重量部を含む第１混合物と、活性化剤としてピロリン酸ナトリウム０．１６重量部、デキストロース０．２４重量部、硫酸第一鉄０．００４重量部を含む第２混合物とを、それぞれ７５℃で３時間一定の速度で連続投入しながら重合した。連続投入が完了した後、７５℃で１時間さらに反応させ、６０℃まで冷却して重合反応を終了し、シェルを含むグラフト共重合体ラテックス（平均粒径：５００ｎｍ）を製造した。
【０１０９】
前記グラフト共重合体ラテックスの平均粒径はＮｉｃｏｍｐ  ３８０装置（製品名、製造社：ＰＳＳ）を用いて動的光散乱法で測定した。
【０１１０】
＜グラフト共重合体粉末の製造＞
前記グラフト共重合体ラテックスに塩化カルシウム水溶液（濃度：２３重量％）０．８重量部を投入して７０℃で７分間常圧凝集した後、９３℃で７分間熟成し、脱水及び洗浄してから９０℃の熱風で３０分間乾燥した後、グラフト共重合体粉末を製造した。
【０１１１】
製造例２
＜シードの製造＞
窒素置換された反応器に、ブチルアクリレート６重量部、乳化剤としてドデシル硫酸ナトリウム０．５重量部、架橋剤としてエチレングリコールジメタクリレート０．０３重量部、グラフト剤としてアリルメタクリレート０．０２重量部、電解質としてＫＯＨ０．０２５重量部及び蒸留水５３．３２重量部を一括投入し、７０℃まで昇温した後、開始剤として過硫酸カリウム０．０３重量部を一括投入して重合を開始した。その後２時間重合してから終了し、シード（平均粒径：５４ｎｍ）を収得した。
【０１１２】
前記シードの平均粒径は、Ｎｉｃｏｍｐ  ３８０装置（製品名、製造社：ＰＳＳ）を用いて動的光散乱法で測定した。
【０１１３】
＜コアの製造＞
前記シードが収得された反応器に、ブチルアクリレート４３重量部、乳化剤としてドデシル硫酸ナトリウム０．５重量部、架橋剤としてエチレングリコールジメタクリレート０．１重量部、グラフト剤としてアリルメタクリレート０．１重量部、蒸留水３０重量部、及び開始剤として過硫酸カリウム０．０５重量部を混合した混合物を、７０℃で２．５時間一定の速度で連続投入しながら重合し、投入が終了した後１時間さらに重合してから終了し、コア（平均粒径：１０１ｎｍ）を収得した。
【０１１４】
前記コアの平均粒径は、Ｎｉｃｏｍｐ  ３８０装置（製品名、製造社：ＰＳＳ）を用いて動的光散乱法で測定した。
【０１１５】
＜シェルの製造＞
前記コアが収得された反応器に、スチレン３６重量部、アクリロニトリル１５重量部、蒸留水３９重量部を投入し、乳化剤としてロジン酸カリウム塩１．５重量部、分子量調節剤としてｔ−ドデシルメルカプタン０．１重量部、及び開始剤としてｔ−ブチルペルオキシエチルヘキシルカーボネート０．０４重量部を含む第１混合物と、活性化剤としてピロリン酸ナトリウム０．１重量部、デキストロース０．１２重量部、硫酸第一鉄０．００２重量部を含む第２混合物とを、それぞれ７５℃で２．５時間一定の速度で連続投入しながら重合した。連続投入が完了した後、７５℃で１時間さらに反応させ、６０℃まで冷却して重合反応を終了し、シェルを含むグラフト共重合体ラテックス（平均粒径：１３０ｎｍ）を製造した。
【０１１６】
前記グラフト共重合体ラテックスの平均粒径は、Ｎｉｃｏｍｐ  ３８０装置（製品名、製造社：ＰＳＳ）を用いて動的光散乱法で測定した。
【０１１７】
＜グラフト共重合体粉末の製造＞
製造例１と同一の方法でグラフト共重合体粉末を製造した。
【０１１８】
製造例３
１２５ｍｌの高圧反応器を真空状態にしてから窒素を充填した後、トルエン３０ｍｌを投入した。その後、前記反応器を適当な恒温槽に入れて塩化アルミニウム（ＩＩＩ）３１ｍｍｏｌを投入した後、メチルアクリレート３１ｍｍｏｌ（約２．６７ｇ）を投入して反応温度が安定化されるまで３０分間待った。その後、ＡＩＢＮ（アゾビスイソブチロニトリル；Ａｚｏｂｉｓｉｓｏｂｕｔｙｒｏｎｉｔｒｉｌｅ）０．００３１ｍｍｏｌをクロロベンゼン５ｍｌに溶かして前記反応器に注入した。次いで、エチレンを３５ｂａｒで反応器に充填し、反応温度を７０℃に昇温して２０時間重合を実施した。重合反応が完了してから反応温度を常温に下げた後、非溶媒であるエタノールを投入して製造された共重合体を固体相に沈殿させた。この固体相を沈めて上澄み液を除去し、再びエタノールを添加して固体相を洗ってから沈ませ上澄み液を除去し、残っている固体相に、粒子を堅固にするために水を添加して撹拌した後、これを濾過して共重合体だけ回収した。このように得られた共重合体を６０℃の真空オーブンで一日間乾燥した。
【０１１９】
一方、収得された共重合体の重量平均分子量は１０４，０００ｇ／ｍｏｌであり、エチレン単位７６重量％及びメチルアクリレート単位２４重量％を含んだ。
【０１２０】
収得された共重合体の重量平均分子量は、溶出液としてＴＨＦ（テトラヒドロフラン）を用い、ＧＰＣ（ゲル浸透クロマトグラフィー；Ｇｅｌ  Ｐｅｒｍｅａｔｉｏｎ  Ｃｈｒｏｍａｔｏｇｒａｐｈｙ、ｗａｔｅｒｓ  ｂｒｅｅｚｅ）を介して標準ＰＳ（ポリスチレン標準；ｓｔａｎｄａｒｄ  ｐｏｌｙｓｔｙｒｅｎｅ）試料に対する相対値で測定した。
【０１２１】
実施例及び比較例
下記実施例及び比較例で用いられた成分の仕様は次の通りである。
【０１２２】
（Ａ−１）第１グラフト共重合体：前記製造例１で製造されたグラフト共重合体粉末を用いた。
【０１２３】
（Ａ−２）第２グラフト共重合体：前記製造例２で製造されたグラフト共重合体粉末を用いた。
【０１２４】
（Ｂ−１）第１スチレン系共重合体：ＬＧ化学社の９８ＵＨＭ（α−メチルスチレン及びアクリロニトリルの共重合物、重量平均分子量：１００，０００ｇ／ｍｏｌ）を用いた。
【０１２５】
重量平均分子量は、溶出液としてＴＨＦ（テトラヒドロフラン）を用い、ＧＰＣ（ゲル浸透クロマトグラフィー；Ｇｅｌ  Ｐｅｒｍｅａｔｉｏｎ  Ｃｈｒｏｍａｔｏｇｒａｐｈｙ、ｗａｔｅｒｓ  ｂｒｅｅｚｅ）を介して標準ＰＳ（ポリスチレン標準；ｓｔａｎｄａｒｄ  ｐｏｌｙｓｔｙｒｅｎｅ）試料に対する相対値で測定した。
【０１２６】
（Ｂ−２）第２スチレン系共重合体：ＬＧ化学社の９７ＨＣ（スチレン及びアクリロニトリルの共重合物、重量平均分子量：１７０，０００ｇ／ｍｏｌ）を用いた。
【０１２７】
重量平均分子量は、溶出液としてＴＨＦ（テトラヒドロフラン）を用い、ＧＰＣ（ゲル浸透クロマトグラフィー；Ｇｅｌ  Ｐｅｒｍｅａｔｉｏｎ  Ｃｈｒｏｍａｔｏｇｒａｐｈｙ、ｗａｔｅｒｓ  ｂｒｅｅｚｅ）を介して標準ＰＳ（ポリスチレン標準；ｓｔａｎｄａｒｄ  ｐｏｌｙｓｔｙｒｅｎｅ）試料に対する相対値で測定した。
【０１２８】
（Ｃ）オレフィン系共重合体：前記製造例３で製造された共重合体を用いた。
【０１２９】
前述した成分を下記［表１］から［表３］に記載された含量の通り混合して撹拌し、熱可塑性樹脂組成物を製造した。
【０１３０】
実験例１
実施例及び比較例の熱可塑性樹脂組成物を、２３０℃に設定された二軸混練押出機に投入し、ペレットを製造した。前記ペレットを下記に記載の方法で物性を評価し、下記［表１］から［表３］に記載した。
【０１３１】
（１）流動指数（Ｍｅｌｔ  Ｆｌｏｗ  Ｉｎｄｅｘ、ｇ／１０分）：ＡＳＴＭ  Ｄ１２３８に基づいて、２２０℃で測定した。
【０１３２】
実験例２
実験例１で製造されたペレットを射出して試料を製造し、前記試料を下記に記載の方法で物性を評価し、その結果を下記［表１］から［表３］に記載した。
【０１３３】
（２）硬度：ＡＳＴＭ７８５に基づいて測定した。
【０１３４】
（３）アイゾット衝撃強度（ｋｇ・ｃｍ／ｃｍ）：ＡＳＴＭ２５６に基づいて測定した。
【０１３５】
（４）熱変形温度（ｈｅａｔ  ｄｅｆｌｅｃｔｉｏｎ  ｔｅｍｐｅｒａｔｕｒｅ、℃）：ＡＳＴＭ  Ｄ６４８に基づいて測定した。
【０１３６】
実験例３
実験例１で製造されたペレットを用いてフィルム押出器で０．３ｍｍのフィルムを製造し、前記フィルムを下記に記載の方法で物性を評価し、その結果を下記［表１］から［表３］に記載した。
【０１３７】
（５）フィルム外観：フィルムの押し跡及び突起を目視で評価した。
×：フィルム変形、○：良い、◎：非常に良い
【０１３８】
（６）耐化学性：メチルエチルケトンを入れたビーカーに、フィルムを２分間浸漬した。フィルムが溶け始める時間に従って耐化学性を評価した。
×：２０秒以下、○：４０超過、１００秒未満、◎：１００秒以上
【０１３９】
【表１】
2021521311.tif 000002
【０１４０】
【表２】
2021521311.tif 000003
【０１４１】
【表３】
2021521311.tif 000004
【０１４２】
表１から表３を参照すれば、第１グラフト共重合体、第２グラフト共重合体、第１スチレン系共重合体及び第２スチレン系共重合体を含む実施例１は、硬度、衝撃強度、熱変形温度、フィルム外観、及び耐化学性にいずれも優れることが確認できた。そして、実施例１に比べてオレフィン系共重合体をさらに含む実施例２から実施例４は、実施例１に比べて耐化学性がより改善されたことが確認できた。そして、実施例２から実施例４を比べると、オレフィン系共重合体が少量で含まれている実施例２が、硬度、衝撃強度及び熱変形温度の低下は最小化するとともに、耐化学性が改善されたことが確認できた。
【０１４３】
第１スチレン系共重合体と第２スチレン系共重合体の重量比を多様化した比較例２、実施例２、実施例５から実施例１０及び比較例３を比べると、第１スチレン系共重合体の含量が増加するほど熱変形温度が改善され、第２スチレン系共重合体の含量が増加するほど硬度が増加することが確認できた。そして、第１スチレン系共重合体と第２スチレン系共重合体の重量比が約１０：９０から約３２：６８である実施例２、実施例７及び実施例８が、硬度及び衝撃強度の低下が最小化されるとともに、フィルム外観及び耐化学性は改善されたことが確認できた。第１スチレン系共重合体を含まない比較例１及び比較例２は、衝撃強度及びフィルム外観が著しく低下し、第２スチレン系共重合体を含まない比較例３は、耐化学性が著しく低下することが確認できた。
【国際調査報告】
2021521311.tif 000005
2021521311.tif 000006
2021521311.tif 000007
2021521311.tif 000008